(57)【要約】  耐候性に優れ安定した塗膜表面を有する塗膜を形成できる水性塗料と、耐候性に優れ安定した塗膜表面を有する塗膜付き基材との提供。  フルオロオレフィンに基づく単位および親水性基を有する単量体に基づく単位を含む含フッ素重合体の粒子と特定のアミノシランおよび特定のシランまたはそれらの縮合物と水とを含む水性塗料、ならびに、基材と前記基材の表面上に配置された加水分解性シランまたはその縮合物を含む塗膜を有する塗膜付き基材であって前記塗膜中の前記塗膜の全質量に対するケイ素原子の含有量が０．０１〜１０質量％であり前記塗膜表面におけるケイ素原子に対するフッ素原子のモル比が１〜３００である塗膜付き基材。【特許請求の範囲】
【請求項１】
フルオロオレフィンに基づく単位および親水性基を有する単位を含む含フッ素重合体の粒子と、
下式１〜３で表される群から選ばれる１種以上の加水分解性シランおよび下式４で表される加水分解性シラン、または下式１〜３で表される群から選ばれる１種以上の加水分解性シランおよび下式４で表される加水分解性シランの縮合物と、
水と、を含むことを特徴とする水性塗料。
（式１）  ＮＨ２−Ｑ１−Ｚ１
（式２）  ＮＨ２−Ｘ２−ＮＨ−Ｑ２−Ｚ２
（式３）  ＮＨ（−Ｑ３−Ｚ３）２
（式４）  Ｒ４−Ｑ４−Ｚ４
式中の記号は、以下の意味を示す。
Ｑ１、Ｑ２、Ｑ３およびＱ４は、それぞれ独立に、炭素数３〜１８のアルキレン基またはエーテル性酸素原子を含む炭素数３〜１８のアルキレン基である。Ｘ２は、炭素数１〜１８のアルキレン基である。Ｚ１、Ｚ２、Ｚ３およびＺ４は、それぞれ独立に、加水分解性シリル基である。Ｒ４は、水素原子、ビニル基、エポキシ基、メタクリロイルオキシ基、アクロイルオキシ基、ウレイド基、メルカプト基またはイソシアネート基である。
【請求項２】
前記Ｒ４が、水素原子またはメタクリロイルオキシ基である、請求項１に記載の水性塗料。
【請求項３】
前記水性塗料中のケイ素原子に対するフッ素原子のモル比が１〜３００である、請求項１または２に記載の水性塗料。
【請求項４】
前記親水性基が、ヒドロキシ基、カルボキシ基またはアミノ基である、請求項１〜３のいずれか１項に記載の水性塗料。
【請求項５】
前記式１〜３で表される群から選ばれる１種以上の加水分解性シランおよび前記式４で表される加水分解性シラン、または前記加水分解性シランの縮合物を、前記含フッ素重合体の全質量に対して０．１〜１０質量％含む、請求項１〜４のいずれか１項に記載の水性塗料。
【請求項６】
前記Ｒ４が水素原子であり、前記Ｑ４が炭素数４〜１０のアルキレン基である、請求項１〜５のいずれか１項に記載の水性塗料。
【請求項７】
さらに、無機顔料を含む、請求項１〜６のいずれか１項に記載の水性塗料。
【請求項８】
前記無機顔料の全質量に対する、前記式１〜３で表される群から選ばれる１種以上の加水分解性シランおよび前記式４で表される加水分解性シラン、または前記式１〜３で表される群から選ばれる１種以上の加水分解性シランおよび前記式４で表される加水分解性シランの縮合物の質量比が、０．０１〜０．１０である、請求項７に記載の水性塗料。
【請求項９】
前記無機顔料が、酸化チタン顔料である、請求項７または８に記載の水性塗料。
【請求項１０】
前記無機顔料が、酸化チタン含有量８０〜９５質量％の酸化チタン顔料である、請求項７〜９のいずれか１項に記載の水性塗料。
【請求項１１】
窯業建材の塗装に用いられる、請求項１〜１０のいずれか１項に記載の水性塗料。
【請求項１２】
重防食塗料として用いられる、請求項１〜１０のいずれか１項に記載の水性塗料。
【請求項１３】
基材の表面に、請求項１〜１２のいずれか１項に記載の水性塗料を塗布して塗布層を形成し、前記塗布層を乾燥させて塗膜を形成する、塗膜付き基材の製造方法。
【請求項１４】
基材、および請求項１〜１２のいずれか１項に記載の水性塗料から前記基材上に形成された塗膜を有する塗膜付き基材であって、前記塗膜中の、前記塗膜の全質量に対するケイ素原子の含有量が０．０１〜１０質量％であり、前記塗膜におけるケイ素原子に対するフッ素原子のモル比が１〜３００である、塗膜付き基材。
【請求項１５】
前記塗膜の、ＪＩＳ  Ｋ  ５６００−５−４（２００９）に従って計測される鉛筆硬度が、４Ｂ〜Ｈである、請求項１４に記載の塗膜付き基材。
【発明の詳細な説明】
【技術分野】
【０００１】
本発明は、耐候性に優れ、経時的な変色や光沢の低下が抑制された安定した塗膜表面を有する塗膜を形成できる水性塗料、塗膜付き基材の製造方法および塗膜付き基材に関する。
【背景技術】
【０００２】
塗料分野において、環境保護の観点から、塗膜樹脂として含フッ素重合体を、塗料溶媒として水を含む、含フッ素重合体の粒子を含む水性塗料が急速に普及している（特許文献１）。
【先行技術文献】
【特許文献】
【０００３】
【特許文献１】日本特開２０１４−０８８４９５号公報
【発明の概要】
【発明が解決しようとする課題】
【０００４】
上記水性塗料では、粒子状に分散している含フッ素重合体のパッキングにより塗膜が形成されるため、含フッ素重合体の耐候性が発現せず塗膜の耐候性が低下する場合や、塗膜表面における経時的な変色や光沢が低下するなど塗膜表面の外観が安定しない場合があるという課題があった。
本発明者らは、特許文献１に記載の水性塗料から塗膜を形成した場合には、その塗膜の耐候性は未だ充分でなく、塗膜表面が変色したり、その光沢が低下したりすることを知見した。
【課題を解決するための手段】
【０００５】
本発明者らは、鋭意検討した結果、上記水性塗料に、特定の加水分解性シランを組み合わせて配合するか、またはそれらの縮合物を配合することにより、耐候性に優れ、塗膜表面の外観が安定した塗膜を形成できるのを見出した。
すなわち、本発明は、以下の態様を有するものである。【０００６】
［１］フルオロオレフィンに基づく単位および親水性基を有する単量体に基づく単位を含む含フッ素重合体の粒子と、下式１〜３で表される群から選ばれる１種以上の加水分解性シランおよび下式４で表される加水分解性シラン、または下式１〜３で表される群から選ばれる１種以上の加水分解性シランおよび下式４で表される加水分解性シランの縮合物と、水と、を含むことを特徴とする、水性塗料。
（式１）  ＮＨ２−Ｑ１−Ｚ１
（式２）  ＮＨ２−Ｘ２−ＮＨ−Ｑ２−Ｚ２
（式３）  ＮＨ（−Ｑ３−Ｚ３）２
（式４）  Ｒ４−Ｑ４−Ｚ４
式中の記号は、以下の意味を示す。
Ｑ１、Ｑ２、Ｑ３およびＱ４は、それぞれ独立に、炭素数３〜１８のアルキレン基またはエーテル性酸素原子を含む炭素数３〜１８のアルキレン基である。
Ｘ２は、炭素数１〜１８のアルキレン基である。
Ｚ１、Ｚ２、Ｚ３およびＺ４は、それぞれ独立に、加水分解性シリル基である。
Ｒ４は、水素原子、ビニル基、エポキシ基、メタクリロイルオキシ基、アクロイルオキシ基、ウレイド基、メルカプト基またはイソシアネート基である。
［２］前記Ｒ４が水素原子またはメタクリロイルオキシ基である［１］の水性塗料。
［３］前記水性塗料中のケイ素原子に対するフッ素原子のモル比が１〜３００である［１］または［２］の水性塗料。
［４］前記親水性基が、ヒドロキシ基、カルボキシ基またはアミノ基である［１］〜［３］のいずれかの水性塗料。
［５］前記式１〜３で表される群から選ばれる１種以上の加水分解性シランおよび前記式４で表される加水分解性シラン、または前記加水分解性シランの縮合物を、前記含フッ素重合体の全質量に対して０．１〜１０質量％含む［１］〜［４］のいずれかの水性塗料。
［６］前記Ｒ４が水素原子であり、前記Ｑ４が炭素数４〜１０のアルキレン基である［１］〜［５］のいずれかの水性塗料。
［７］さらに、無機顔料を含む［１］〜［６］のいずれかの水性塗料。
［８］前記無機顔料の全質量に対する、前記式１〜３で表される群から選ばれる１種以上の加水分解性シランおよび前記式４で表される加水分解性シラン、または前記式１〜３で表される群から選ばれる１種以上の加水分解性シランおよび前記式４で表される加水分解性シランの縮合物の質量比が０．０１〜０．１０である［７］の水性塗料。
［９］前記無機顔料が、酸化チタン顔料である［７］または［８］の水性塗料。
［１０］前記無機顔料が、酸化チタン含有量８０〜９５質量％の酸化チタン顔料である［７］〜［９］のいずれかの水性塗料。
［１１］窯業建材の塗装に用いられる［１］〜［１０］のいずれかの水性塗料。
［１２］重防食塗料として用いられる［１］〜［１０］のいずれかの水性塗料。
［１３］基材の表面に、［１］〜［１２］のいずれかの水性塗料を塗布して塗布層を形成し、前記塗布層を乾燥させて塗膜を形成する、塗膜付き基材の製造方法。
［１４］基材、および請求項１〜１２のいずれか１項に記載の水性塗料から前記基材上に形成された塗膜を有する塗膜付き基材であって、前記塗膜中の、前記塗膜の全質量に対するケイ素原子の含有量が０．０１〜１０質量％であり、前記塗膜におけるケイ素原子に対するフッ素原子のモル比が１〜３００である、塗膜付き基材。
［１５］前記塗膜の、ＪＩＳ  Ｋ  ５６００−５−４（２００９）に従って計測される鉛筆硬度が、４Ｂ〜Ｈである［１４］の塗膜付き基材。
【発明の効果】
【０００７】
本発明によれば、耐候性に優れ、塗膜表面における経時的な変色や光沢の低下が抑制されている安定した塗膜表面を有する塗膜を形成できる水性塗料を提供できる。また、本発明によれば、耐候性に優れ、塗膜表面における経時的な変色や光沢の低下が抑制されている安定した塗膜表面を有する塗膜付き基材を提供できる。
【発明を実施するための形態】
【０００８】
本発明における用語の意味は以下の通りである。
「単位」とは、単量体の重合により直接形成された、上記単量体１分子に基づく原子団と、上記原子団の一部を化学変換して得られる原子団との総称である。重合体が含む全単位に対する、それぞれの単位の含有量（モル％）は、含フッ素重合体の製造に際して使用する成分の仕込み量から決定できる。
「加水分解性シラン」とは、加水分解反応してシラノール基（−Ｓｉ−ＯＨ基）を形成し得る基である加水分解性シリル基を有する化合物を意味する。加水分解性シリル基とは、例えば、アルコキシシリル基である。
「数平均分子量」は、ポリスチレンを標準物質としてゲルパーミエーションクロマトグラフィーで測定される値である。「数平均分子量」は「Ｍｎ」ともいう。
「酸価」および「水酸基価」は、それぞれ、ＪＩＳ  Ｋ  ００７０−３（１９９２）の方法に準じて測定される値である。
【０００９】
「最低造膜温度」は、含フッ素重合体を乾燥させたとき、亀裂のない均一な塗膜が形成される最低の温度である。本発明では、造膜温度測定装置ＩＭＣ−１５３５型（井元製作所社製）を用いて測定される値である。
粒子の「平均粒子径」は、動的光散乱法により求められるＤ５０の値である。なお、Ｄ５０は、動的光散乱法により求めた粒子の粒度分布（実施例では、ＥＬＳ−８０００（大塚電子社製）を使用）において、小さな粒子側から起算した体積累計５０体積％の粒子直径を表す。
固形分の質量とは、塗料が溶媒を含む場合に、塗料から溶媒を除去した質量である。なお、溶媒以外の塗料の固形分を構成する成分に関して、その性状が液体状であっても、固形分とみなす。なお、塗料の固形分の質量は、塗料を１３０℃で２０分加熱した後に残存する質量として求められる。
【００１０】
本発明の水性塗料は、後述する含フッ素重合体と、後述する式１〜３で表される群から選ばれる１種以上の加水分解性シラン（以下、アミノシランともいう。）および後述する式４で表される加水分解性シラン（以下、特定シランともいう。）またはそれらの縮合物と、水と、を含む。本発明の水性塗料において、含フッ素重合体の粒子および変性（メタ）アクリル重合体の粒子は、溶媒である水中に溶解または分散している。
本明細書において、アミノシランおよび特定シラン、またはそれらの縮合物を、総称してシラン化合物ともいう。本発明の水性塗料がシラン化合物を含むとは、アミノシランと特定シランとを含む態様、アミノシランおよび特定シランの縮合物を含む態様、ならびに、アミノシランと、特定シランと、アミノシランおよび特定シランの縮合物とを含む態様のいずれをも指す。
【００１１】
本発明の水性塗料は、耐候性に優れ、変色や光沢低下が抑制された安定した表面を有する塗膜を形成できる。この理由は、必ずしも明確ではないが、次のように考えられる。
含フッ素重合体は疎水性が高く、水性塗料中における含フッ素重合体の粒子の分散安定性と均一性は低い。そのため、含フッ素重合体の粒子のパッキングにより形成される水性塗料の塗膜は不均一になりやすく、変色や光沢低下が起きやすいと考えられる。
ここで、本発明者らは、含フッ素重合体を含む水性塗料に、さらにアミノシランと特定シランとを組み合せて配合すれば、その塗膜の耐候性が優れ、塗膜表面の安定性が向上することを知見した。
【００１２】
上記した優れた水性塗料が得られるその理由は必ずしも明確ではないが、以下の様に考えられる。本発明におけるシラン化合物は、水とも含フッ素重合体とも親和性を有している。したがって、上記シラン化合物は、塗膜形成時の含フッ素重合体の粒子のパッキングにおいて、含フッ素重合体の近傍に存在するために、塗膜の均一性を向上させると考えられる。その結果、本発明の水性塗料から形成される塗膜は、耐候性に優れ、変色や光沢低下が抑制されると考えられる。
【００１３】
本発明における含フッ素重合体は、フルオロオレフィンに基づく単位（以下、「単位Ｆ」ともいう。）と、親水性基を有する単位（以下、単位１ともいう。）とを含む。
フルオロオレフィンは、水素原子の１以上がフッ素原子で置換されたオレフィンである。フルオロオレフィンは、フッ素原子で置換されていない水素原子の１以上が塩素原子で置換されていてもよい。
【００１４】
フルオロオレフィンとしては、ＣＦ２＝ＣＦ２、ＣＦ２＝ＣＦＣｌ、ＣＦ２＝ＣＨＦ、ＣＨ２＝ＣＦ２、ＣＦ２＝ＣＦＣＦ３、ＣＦ３−ＣＨ＝ＣＨＦ、ＣＦ３−ＣＦ＝ＣＨ２等が挙げられる。フルオロオレフィンは、本発明の水性塗料から形成されてなる塗膜（以下、本塗膜ともいう。）の耐候性の観点から、ＣＦ２＝ＣＦ２またはＣＦ２＝ＣＦＣｌがより好ましく、ＣＦ２＝ＣＦＣｌが特に好ましい。フルオロオレフィンは、２種以上を併用してもよい。
【００１５】
単位Ｆの含有量は、含フッ素重合体の分散安定性と、本塗膜の耐候性の観点から、含フッ素重合体が含む全単位に対して、２０〜７０モル％が好ましく、３０〜６０モル％がより好ましく、４５〜５５モル％が特に好ましい。
【００１６】
単位１は、親水性基を有する単量体に基づく単位であってもよく、単位１を含む含フッ素重合体の親水性基を、異なる親水性基に変換させて得られる単位であってもよい。このような単位としては、ヒドロキシ基を有する単位を含む含フッ素重合体に、ポリカルボン酸またはその酸無水物等を反応させて、ヒドロキシ基の一部または全部をカルボキシ基に変換させて得られる単位が挙げられる。なお、単位１は、フッ素原子を有さない。
単位１が有する親水性基としては、ヒドロキシ基、カルボキシ基またはアミノ基が好ましく、含フッ素重合体とシラン化合物との親和性の観点から、ヒドロキシ基またはカルボキシ基が特に好ましい。
【００１７】
ヒドロキシ基を有する単量体としては、アリルアルコール、またはヒドロキシ基を有する、ビニルエーテル、ビニルエステル、アリルエーテル、アリルエステル、（メタ）アクリル酸エステル等が挙げられる。ヒドロキシ基を有する単量体としては、アリルアルコールまたは式Ｘ１−Ｚ１で表される単量体が好ましい。
Ｘ１は、ＣＨ２＝ＣＨＣ（Ｏ）Ｏ−、ＣＨ２＝Ｃ（ＣＨ３）Ｃ（Ｏ）Ｏ−、ＣＨ２＝ＣＨＯＣ（Ｏ）−、ＣＨ２＝ＣＨＣＨ２ＯＣ（Ｏ）−、ＣＨ２＝ＣＨＯ−またはＣＨ２＝ＣＨＣＨ２Ｏ−であり、ＣＨ２＝ＣＨＯ−またはＣＨ２＝ＣＨＣＨ２Ｏ−であることが好ましい。
Ｚ１は、ヒドロキシ基を有する炭素数２〜４２の１価の有機基である。該有機基は、直鎖状でもよく、分岐鎖状でもよい。また、該有機基は、環構造からなっていてもよく、環構造を含んでいてもよい。
上記有機基としては、水酸基を有する炭素数２〜６のアルキル基、水酸基を有する炭素数６〜８のシクロアルキレン基を含むアルキル基、または水酸基を有するポリオキシアルキレン基が好ましい。
【００１８】
ヒドロキシ基を有する単量体の２種以上を併用する場合、少なくとも１種は、含フッ素重合体とシラン化合物との親和性の観点から、ヒドロキシ基を有するポリオキシアルキレン基を有する単量体であることが好ましい。つまり、この場合において、単位Ｃは、ヒドロキシ基を有するポリオキシアルキレン基を有する単量体に基づく単位を含むのが好ましい。単位Ｃに対する、ヒドロキシ基を有するポリオキシアルキレン基を有する単量体に基づく単位の比（ヒドロキシ基を有するポリオキシアルキレン基を有する単量体に基づく単位／単位Ｃ）は、モル比で０．０１〜１．０が好ましく、０．０３〜０．５０であることがより好ましい。
【００１９】
ヒドロキシ基を有する単量体の具体例としては、ＣＨ２＝ＣＨＣＨ２ＯＨ、ＣＨ２＝ＣＨＯＣＨ２−ｃｙｃｌｏＣ６Ｈ１０−ＣＨ２ＯＨ、ＣＨ２＝ＣＨＣＨ２ＯＣＨ２−ｃｙｃｌｏＣ６Ｈ１０−ＣＨ２ＯＨ、ＣＨ２＝ＣＨＯＣＨ２ＣＨ２ＯＨ、ＣＨ２＝ＣＨＣＨ２ＯＣＨ２ＣＨ２ＯＨ、ＣＨ２＝ＣＨＯＣＨ２ＣＨ２ＣＨ２ＣＨ２ＯＨ、ＣＨ２＝ＣＨＣＨ２ＯＣＨ２ＣＨ２ＣＨ２ＣＨ２ＯＨ、ＣＨ２＝ＣＨＯＣＨ２−ｃｙｃｌｏＣ６Ｈ１０−ＣＨ２（ＯＣＨ２ＣＨ２）１０ＯＨ、ＣＨ２＝ＣＨＯＣＨ２−ｃｙｃｌｏＣ６Ｈ１０−ＣＨ２（ＯＣＨ２ＣＨ２）１５ＯＨ、ＣＨ２＝ＣＨＣＯＯＣＨ２ＣＨ２ＯＨ、ＣＨ２＝Ｃ（ＣＨ３）ＣＯＯＣＨ２ＣＨ２ＯＨが挙げられる。なお、「−ｃｙｃｌｏＣ６Ｈ１０−」はシクロへキシレン基を表し、「−ｃｙｃｌｏＣ６Ｈ１０−」の結合部位は、通常１，４−である。
【００２０】
カルボキシ基を有する単量体としては、不飽和カルボン酸、（メタ）アクリル酸等が挙げられる。カルボキシ基を有する単量体は、式Ｘ２−Ｚ２で表される単量体が好ましい。
Ｘ２は、ＣＨ２＝ＣＨ−、ＣＨ（ＣＨ３）＝ＣＨ−またはＣＨ２＝Ｃ（ＣＨ３）−であり、ＣＨ２＝ＣＨ−またはＣＨ（ＣＨ３）＝ＣＨ−であることが好ましい。
Ｚ２は、カルボキシ基またはカルボキシ基を有する炭素数１〜１２の１価の飽和炭化水素基であり、カルボキシ基または炭素数１〜１０のカルボキシアルキル基が好ましい。
カルボキシ基を有する単量体の具体例としては、ＣＨ（ＣＨ３）＝ＣＨＣＯＯＨ、ＣＨ２＝ＣＨＣＯＯＨ、ＣＨ２＝Ｃ（ＣＨ３）ＣＯＯＨ、式ＣＨ２＝ＣＨ（ＣＨ２）ｎ２１ＣＯＯＨで表される化合物（ｎ２１は１〜１０の整数である。中でも、ＣＨ２＝ＣＨＣＨ２ＣＯＯＨ、ＣＨ２＝ＣＨ（ＣＨ２）８ＣＯＯＨが好ましい。）が挙げられる。
【００２１】
単位１の含有量は、含フッ素重合体とシラン化合物との親和性の観点から、含フッ素重合体が含む全単位に対して、０．１〜３５モル％が好ましく、１〜２０モル％がより好ましい。
単量体１は、２種以上を併用してもよい。
【００２２】
単位１が有する親水性基は、架橋性基であってもよい。
親水性基がヒドロキシ基である場合、本発明の水性塗料は、本塗膜の耐候性の点から、硬化剤としてイソシアネート系硬化剤（イソシアネート基を２以上有する化合物）を含むのが好ましい。
親水性基がカルボキシ基である場合、本発明の水性塗料は、本塗膜の耐候性の点から、硬化剤としてカルボジイミド系硬化剤（カルボジイミド基を２以上有する化合物）、アミン系硬化剤（アミノ基を２以上有する化合物）、オキサゾリン系硬化剤（オキサゾリン基を２以上有する化合物）またはエポキシ系硬化剤（エポキシ基基を２以上有する化合物）を含むのが好ましい。
【００２３】
本発明における含フッ素重合体は、単位Ｆおよび単位１以外の単位（以下、単位２ともいう。）をさらに含んでもよい。
単位２は、単位Ｆおよび単位１以外の単量体（以下、単量体２ともいう。）に基づく単位である。単量体２としては、親水性基およびフッ素原子を有さない、ビニルエーテル、ビニルエステル、アリルエーテル、アリルエステル、（メタ）アクリル酸エステル等が挙げられる。
【００２４】
単量体２としては、アルキル基を有する、ビニルエーテル、ビニルエステル、アリルエーテル、アリルエステル、（メタ）アクリル酸エステルからなる群から選択される少なくとも１種が好ましい。本塗膜の変色がより抑制される観点から、アルキルビニルエーテルおよびアルキルビニルエステルの一方または両方が特に好ましい。上記アルキル基の炭素数は、本発明の水性塗料が無機顔料を含む場合の、無機顔料の分散性に優れる観点から、１〜１２がより好ましく、１〜８が特に好ましい。
【００２５】
アルキル基を有する単量体のアルキル基は、直鎖状であってもよく、分岐鎖状であってもよい。なお、ここにおいて、アルキル基は、環構造を含まない基を意味する。
アルキル基を有する単量体のアルキル基としては、メチル基、エチル基、プロピル基、ブチル基、２−エチルヘキシル基、ネオノニル基またはネオデカニル基が挙げられる。アルキル基を有する単量体のアルキル基としては、本発明の水性塗料の貯蔵安定性に優れる観点から、炭素数１〜４の直鎖状のアルキル基が好ましい。
【００２６】
単量体２の具体例としては、エチルビニルエーテル、ｔｅｒｔ−ブチルビニルエーテル、２−エチルヘキシルビニルエーテル、シクロヘキシルビニルエーテル、酢酸ビニル、ピバル酸ビニルエステル、ネオノナン酸ビニルエステル（ＨＥＸＩＯＮ社商品名「ベオバ９」。）、ネオデカン酸ビニルエステル（ＨＥＸＩＯＮ社商品名「ベオバ１０」。）、安息香酸ビニルエステルｔｅｒｔ−ブチル（メタ）アクリレート、ベンジル（メタ）アクリレートが挙げられる。単量体２は、２種以上を併用してもよい。
【００２７】
含フッ素重合体が単位２を含む場合、単位２の含有量は、単位Ｆおよび単位１との反応性の観点から、含フッ素重合体が含む全単位に対して、０モル％超６０モル％以下が好ましく、５〜４０モル％が特に好ましい。また、含フッ素重合体が、炭素数１〜４の直鎖状のアルキル基を有する単位２を含む場合、含フッ素重合体が含む全単位に対する、炭素数１〜４の直鎖状のアルキル基を有する単位２の含有量は、本発明の水性塗料の貯蔵安定性に優れる観点から、０モル％超６０モル％以下が好ましく、２０〜４０モル％が特に好ましい。
【００２８】
含フッ素重合体は、本塗膜の造膜性の観点から、含フッ素重合体が含む全単位に対して、単位Ｆの含有量、単位１の含有量、単位２の含有量が、この順に、２０〜７０モル％、０．１〜３５モル％、０〜６０モル％であるのが好ましい。
【００２９】
本発明における含フッ素重合体が水酸基価を有する場合、水酸基価は、１〜８０ｍｇＫＯＨ／ｇが好ましく、５〜７０ｍｇＫＯＨ／ｇがより好ましく、１５〜６０ｍｇＫＯＨ／ｇが特に好ましい。
含フッ素重合体が酸価を有する場合、酸価は、１〜８０ｍｇＫＯＨ／ｇが好ましく、５〜７０ｍｇＫＯＨ／ｇがより好ましく、１５〜６０ｍｇＫＯＨ／ｇが特に好ましい。
水酸基価および酸価が上記範囲内にあれば、本発明の水性塗料が無機顔料を含む場合等に、含フッ素重合体と無機顔料とが好適に配置され、本塗膜の耐候性がより向上する。
【００３０】
含フッ素重合体の最低造膜温度は、本塗膜を密にする観点から、０〜６０℃が好ましく、１０〜４０℃がより好ましく、２０〜３５℃がさらに好ましい。
【００３１】
含フッ素重合体の製造方法としては、水と重合開始剤の存在下、フルオロオレフィンと単量体１を重合させる方法が挙げられる。含フッ素重合体の製造方法における重合法の具体例としては、乳化重合法が挙げられる。乳化重合法により、水中に含フッ素重合体が粒子状に分散している水性分散液が得られる。
重合においては、必要に応じて、界面活性剤、分子量調整剤（ドデシルメルカプタン、ブチルメルカプタン等）、ｐＨ調整剤等を添加してもよい。
【００３２】
含フッ素重合体は、水中において粒子状に分散している。含フッ素重合体の粒子の平均粒子径は、本塗膜の耐水性の観点から、２００ｎｍ以下が好ましく、１９０ｎｍ以下がより好ましく、１８５ｎｍ以下が特に好ましい。上記平均粒子径は、通常５０ｎｍ以上である。
本発明の水性塗料における含フッ素重合体の含有量は、本塗膜の耐候性の観点から、水性塗料の全質量に対して１０〜９０質量％が好ましく、２０〜８０質量％がより好ましい。
【００３３】
本発明におけるアミノシランは、下式１〜３で表される群から選ばれる１種以上の加水分解性シランである。
（式１）  ＮＨ２−Ｑ１−Ｚ１
（式２）  ＮＨ２−Ｘ２−ＮＨ−Ｑ２−Ｚ２
（式３）  ＮＨ（−Ｑ３−Ｚ３）２
【００３４】
式中の記号は、以下の意味を示す。
Ｑ１、Ｑ２およびＱ３は、それぞれ独立に、炭素数３〜１８のアルキレン基またはエーテル性酸素原子を含む炭素数３〜１８のアルキレン基であり、炭素数３〜１８のアルキレン基が好ましい。Ｘ２は、炭素数１〜１８のアルキレン基であり、炭素数２〜１２のアルキレン基が好ましい。
Ｚ１、Ｚ２、およびＺ３は、それぞれ独立に、加水分解性シリル基であり、トリアルコキシシリル基が好ましく、トリメトキシシリル基またはトリエトキシシリル基が特に好ましい。
【００３５】
アミノシランの具体例としては、ビス（トリエトキシシリルプロピル）アミン、３−アミノプロピルトリエトキシシラン、３−アミノプロピルトリメトキシシラン、Ｎ−（２−アミノエチル）−３−アミノプロピルトリメトキシシランが挙げられる。
アミノシランは、２種以上を併用してもよい。
【００３６】
本発明の水性塗料は、含フッ素重合体が有する親水性基との親和性、特に、本発明の水性塗料が無機顔料を含む場合には、無機顔料との親和性の観点から、シラン化合物の１００質量部に対して、アミノシランの１０〜９０質量部を含むのが好ましく、２０〜８０質量部を含むのが特に好ましい。
【００３７】
本発明における特定シランは、下式４で表される加水分解性シランである。
（式４）  Ｒ４−Ｑ４−Ｚ４
式中の記号は、以下の意味を示す。
Ｑ４は、炭素数３〜１８のアルキレン基またはエーテル性酸素原子を含む炭素数３〜１８のアルキレン基であり、炭素数３〜１８のアルキレン基であるのが好ましい。
Ｚ４は、加水分解性シリル基であり、トリアルコキシシリル基であるのが好ましく、トリメトキシシリル基またはトリエトキシシリル基であるのが特に好ましい。
Ｒ４は、水素原子、ビニル基、エポキシ基、メタクリロイルオキシ基、アクロイルオキシ基、ウレイド基、メルカプト基またはイソシアネート基であり、水素原子またはメタクリロイルオキシ基であるのが好ましく、水素原子であるのが特に好ましい。
【００３８】
本発明における特定シランは、アルキルアルコキシシランまたはメタクロイルオキシアルキルアルコキシシランが好ましく、本塗膜の変色が抑制される観点から、アルキルアルコキシシランが特に好ましい。
【００３９】
アルキルアルコキシシランは、モノアルキルトリアルコキシシラン、ジアルキルジアルコキシシランまたはトリアルキルモノアルコキシシランが好ましい。特に、本発明の水性塗料が無機顔料を含む場合に、無機顔料の表面を高度に被覆して無機顔料の疎水性を制御できる観点から、モノアルキルトリアルコキシシランが特に好ましい。
アルキルアルコキシシランにおけるアルコキシ基は、炭素数１〜３のアルコキシ基が好ましく、メトキシ基またはエトキシ基が特に好ましい。
アルキルアルコキシシランにおけるアルキル基は、本塗膜の変色が抑制される観点から、炭素数３〜１８のアルキル基であり、炭素数３〜１２のアルキル基が好ましく、炭素数４〜１０のアルキル基がさらに好ましく、炭素数４〜５のアルキル基が特に好ましい。
アルキルアルコキシシランの具体例としては、メチルトリエトキシシラン、ｎ−プロピルトリメトキシシラン、イソブチルトリメトキシシラン、オクチルトリメトキシシラン、ヘキサデシルトリメトキシシランが挙げられる。
【００４０】
メタクロイルオキシアルキルアルコキシシランは、特に、本発明の水性塗料が無機顔料を含む場合に、無機顔料の表面を高度に被覆して無機顔料の疎水性を制御できる観点から、モノメタクロイルオキシアルキルアルコキシシランが好ましい。
メタクロイルオキシアルキルアルコキシシランにおけるアルコキシ基は、炭素数１〜３のアルコキシ基が好ましく、メトキシ基またはエトキシ基が特に好ましい。
メタクロイルオキシアルキルアルコキシシランの具体例としては、３−メタクロイルオキシプロピルジメトキシシラン、３−メタクロイルオキシプロピルトリメトキシシラン、３−メタクロイルオキシプロピルメチルジエトキシシラン、３−メタクロイルオキシプロピルトリエトキシシランが挙げられる。
【００４１】
特定シランの他の具体例としては、３−グリシジルオキシプロピルトリメトキシシラン等のエポキシ基を有するアルコキシシラン、３−メルカプトプロピルトリメトキシシラン等のメルカプト基を有するアルコキシシラン、３−ウレイドプロピルトリエトキシシラン等のウレイド基を有するアルコキシシラン、３−イソシアナトプロピルトリエトキシシラン等のイソシアネート基を有するアルコキシシラン等が挙げられる。特定シランは、２種以上を併用してもよい。
【００４２】
本発明の水性塗料中の、ケイ素原子に対するフッ素原子の比（以下、Ｆ／Ｓｉ比ともいう。）は、１〜３００が好ましく、１０〜１００がより好ましく、１５〜７０が特に好ましい。水性塗料中のＦ／Ｓｉが上記範囲内にあれば、含フッ素重合体と、アミノシランおよび特定シラン、またはそれらの縮合物が、好適に相互作用する。なお、この効果は、本発明の水性塗料が無機顔料を含む場合に、特に顕著である。
なお、本発明の水性塗料中のＦ／Ｓｉ比は、水性塗料中に含まれるケイ素原子を有する化合物のケイ素原子の総モル量に対する、水性塗料中に含まれる含フッ素重合体が有するフッ素原子の総モル量の比である。
【００４３】
また、本発明の水性塗料において、シラン化合物の総含有量は、含フッ素重合体との親和性の観点から、含フッ素重合体の全質量に対して、０．０１〜５０質量％が好ましく、０．１〜３０質量％がより好ましく、１〜２０質量％が特に好ましい。
【００４４】
本発明の水性塗料は、無機顔料を含むのが好ましい。この場合、本塗膜の意匠性が向上するとともに、有機顔料等を含む場合と比較して防食性が向上し、窯業建材に用いられる塗料および重防食塗料として好適である。
【００４５】
本発明の効果は、特に、本発明の水性塗料が無機顔料を含む場合に、さらに顕著であることを、本発明者らは知見している。
つまり、含フッ素重合体および無機顔料を含む水性塗料は、無機顔料から化学的な作用を受けて劣化する場合がある。たとえば、太陽光や紫外線により、無機顔料が活性化されたり酸化されたりする場合、その際に発生する活性種によって、含フッ素重合体が劣化する場合がある。こうした劣化現象は、塗膜中に無機顔料が偏在する場合に進行しやすく、その結果、塗膜が白亜化し、塗膜表面が劣化する。
【００４６】
一方、本発明におけるシラン化合物は、ともに無機顔料と親和性が高く、かつ、炭素数３〜１８のエーテル性酸素原子を含んでいてもよいアルキレン基を有している。そのため、本発明の水性塗料において、シラン化合物は、無機顔料の表面に高密度に配置された状態にあると考えられる。特に、シラン化合物の中でも、特定シランが有するアルキレン基（Ｒ４が水素原子である場合には、アルキル基）によって、無機顔料の表面が被覆されると考えられる。さらに、無機顔料の表面に高密度に配置されたアミノシランのアミノ基は、最表面（水側）に配置しており、水性塗料中における無機顔料の分散安定性を向上させるだけでなく、含フッ素重合体の親水性基とも親和して、含フッ素重合体と無機顔料との親和性を向上させているとも考えられる。その結果、本発明の水性塗料から形成される塗膜は、無機顔料が偏在することなく均一に分散しているともに、含フッ素重合体との親和性も良好であるため、塗膜表面における無機顔料の露出が少なく、塗膜の白亜化に伴う塗膜表面の劣化が抑制されると考えられる。
つまり、水性塗料には意匠性を備えるために無機顔料が含まれる場合が多いが、本発明によれば、無機顔料を含む場合であっても、高度な意匠性および耐候性を長期間維持できる塗膜を形成できる水性塗料を提供することもできる。
上記効果は、無機顔料が、光触媒活性を有する顔料である酸化チタン顔料である場合に、特に顕著である。
【００４７】
無機顔料としては、光輝顔料、防錆顔料、着色顔料、体質顔料等が挙げられる。
光輝顔料は、塗膜に光輝性を付与する顔料であり、アルミニウム粉、ニッケル粉、ステンレス粉、銅粉、ブロンズ粉、金粉、銀粉、雲母粉、グラファイト粉、ガラスフレークまたは鱗片状酸化鉄粉が好ましい。
防錆顔料は、基材に防錆性を付与する顔料であり、無鉛防錆顔料が好ましく、シアナミド亜鉛、酸化亜鉛、リン酸亜鉛、リン酸カルシウムマグネシウム、モリブデン酸亜鉛またはホウ酸バリウムが好ましい。
着色顔料は、塗膜を着色するための顔料であり、酸化チタンおよび酸化鉄が好ましい。
体質顔料は、塗膜の硬度を向上させ、かつ、塗膜の膜厚を増すための顔料であり、タルク、硫酸バリウムまたはマイカ等が好ましい。
無機顔料は、２種以上を併用してもよい。
【００４８】
無機顔料は、意匠性の観点から、酸化チタン顔料が好ましく、耐候性の観点から、酸化チタン含有量８０〜９５質量％の酸化チタン顔料がより好ましい。具体的には、酸化チタン顔料は、シリカ、アルミナ、ジルコニア、セレンまたはポリオールにより表面処理されている酸化チタン顔料が好ましく、表面処理により、酸化チタン含有量が８０〜９５質量％に調整されている酸化チタン顔料が特に好ましい。
酸化チタン顔料の酸化チタン含有量が上記範囲内であれば、本塗膜の意匠性および耐候性に優れるとともに、酸化チタン顔料の表面にシラン化合物を配置させやすい。
【００４９】
本発明の水性塗料が無機顔料を含む場合の無機顔料の含有量は、本塗膜の意匠性および含フッ素重合体との相互作用の観点から、含フッ素重合体の全質量に対して、０．０１〜９０質量％が好ましく、０．１〜８０質量％がより好ましく、１〜７０質量％がさらに好ましく、３０〜６０質量％が特に好ましい。
【００５０】
本発明の水性塗料が無機顔料を含む場合の、無機顔料の全質量に対するシラン化合物の質量の比（シラン化合物の質量／無機顔料の質量）は、０．００１〜１．０が好ましく、０．０１〜０．１０が特に好ましい。上記比が上記範囲にあれば、シラン化合物が無機顔料の表面を好適に被覆することができ、本塗膜の耐候性がより良好であり、および本塗膜表面の経時的な変色や光沢の低下をより抑制できる。
【００５１】
本発明の水性塗料における水は、含フッ素重合体等の各成分を分散させる分散媒である。分散媒は、水のみからなるか、水と水溶性有機溶媒とからなる混合溶媒が好ましい。後者の場合、水溶性有機溶媒の含有量は、水の全質量に対して、５質量％以下が好ましく、１質量％以下がより好ましく、０．５質量％以下が特に好ましい。水溶性有機溶媒の具体例としては、メタノール、エタノール、ブタノール、アセトン、メチルエチルケトンが挙げられる。
【００５２】
本発明の水性塗料は、必要に応じて、種々の添加剤を含んでもよい。
添加剤の具体例としては、本発明の含フッ素重合体以外の重合体（本発明の含フッ素重合体以外の含フッ素重合体、ポリエステル、ポリアクリレート、ポリメタクリレート、ポリウレタン等）、本発明のシラン化合物以外のシラン化合物（シリカゾル等）、界面活性剤、硬化剤、有機顔料、分散剤、消泡剤、造膜助剤、レベリング剤、増粘剤、硬化助剤、光安定剤、紫外線吸収剤、表面調整剤、低汚染化剤が挙げられる。
なお、本発明の水性塗料が、本発明のシラン化合物以外のシラン化合物を含む場合、上記シラン化合物は、上記シラン化合物のみで縮合していてもよく、本発明のアミノシランおよび特定シランと縮合していてもよく、本発明のアミノシランおよび特定シランのうちどちらか一方と縮合していてもよい。
【００５３】
本発明の水性塗料は、上述した通り、本塗膜の耐候性の観点から、含フッ素重合体の親水性基と反応し得る基を２以上有する化合物である硬化剤を含むのが好ましい。また、本塗膜の耐候性の観点から、本発明の水性塗料は、紫外線吸収剤を含むのが好ましい。
【００５４】
本発明の水性塗料の製造方法としては、以下の方法が挙げられる。
まず、水と重合開始剤の存在下、フルオロオレフィンおよび単量体１を重合して、含フッ素重合体を含む水性分散液を得る。上記水性分散液水中に含フッ素重合体が粒子状に分散している水性分散液と、アミノシラン、特定シランおよび無機顔料を混合して、本発明の水性塗料を得る。
【００５５】
本発明の水性塗料は、基材の表面に直接塗布してもよく、表面処理（下地処理等）された基材の表面に塗布してもよい。本塗膜の厚みは、本塗膜の耐久性の観点から、２５〜１００μｍが好ましく、３０〜８０μｍがより好ましい。
【００５６】
基材の材質の具体例としては、非金属材料（樹脂、ゴム、木材等の有機質材料、コンクリート、ガラス、セラミックス、石材等の無機質材料等）、金属材料（鉄、鉄合金、アルミニウム、アルミニウム合金等）が挙げられる。
本発明の水性塗料の塗布方法の具体例としては、刷毛、ローラー、ディッピング、スプレー、ロールコーター、ダイコーター、アプリケーター、スピンコーター等の塗布装置を使用する方法が挙げられる。
本塗膜は、水性塗料を塗布して塗布層を形成し、得られた塗布層を乾燥させて形成するのが好ましい。塗布後の乾燥温度は、０〜５０℃が好ましい。本塗膜は、塗布層を形成して乾燥させたのち、必要に応じて加熱硬化させて形成してもよい。加熱硬化温度としては、５０〜２００℃が好ましい。乾燥時間は通常３０分〜２週間であり、加熱硬化時間は通常１分〜２４時間である。
【００５７】
上記製造方法で得られた塗膜付き基材は、基材と、上記基材の表面上に配置された本発明の水性塗料から形成されてなる塗膜とを有する。上記塗膜付き基材は、耐候性に優れ、経時的な塗膜劣化が抑制されるため、長期的な耐候性を求められる窯業建材や重防食用途に用いられる基材として有用である。特に上記塗膜付き基材が無機顔料を含む場合には、耐候性とともに高度な意匠性を求められる窯業建材および重防食用途に用いられる基材としても有用である。本発明の水性塗料は、窯業建材の塗装に用いられる塗料または重防食塗料として、特に有用である。
【００５８】
本発明によれば、基材と、基材の表面上に配置された、シラン化合物を含む塗膜を有する塗膜付き基材であって、上記塗膜の全質量に対するケイ素原子の含有量が０．０１〜１０質量％であり、上記塗膜におけるケイ素原子に対するフッ素原子のモル比が１〜３００である、塗膜付き基材が提供される。
【００５９】
なお、塗膜中のケイ素原子の含有量は、塗膜の全質量に対するケイ素原子の含有量（質量％）であり、塗膜を形成する塗料の固形分の質量に対する、塗料が含むケイ素原子の含有量（質量％）として求めることもできる。塗膜中のケイ素原子の含有量は、塗膜または塗料に含ませるシラン化合物の種類および質量によって調節できる。
また、塗膜における、ケイ素原子に対するフッ素原子のモル比とは、上述した水性塗料中におけるＦ／Ｓｉ比と同義である。
【００６０】
本塗膜の表面における、ケイ素原子に対するフッ素原子のモル比は、上記Ｆ／Ｓｉ比よりも大きいことが好ましい。本塗膜の表面における、ケイ素原子に対するフッ素原子のモル比は、走査電子顕微鏡による用いたエネルギー分散型Ｘ線分光法にて塗膜表面を分析して求められる、ケイ素原子に由来するＸ線強度に対するフッ素原子に由来するＸ線強度の比（以下、ＦＸ／ＳｉＸ比ともいう。）である。ＦＸ／ＳｉＸ比は、塗膜中に含ませる含フッ素重合体およびシラン化合物の種類、および質量等によって調節できる。
本塗膜が無機顔料を含み、かつＦＸ／ＳｉＸ比がＦ／Ｓｉ比よりも大きい場合、本塗膜表面における無機顔料の露出が少ない。したがって、本塗膜は耐候性に優れ、経時的な変色や光沢の低下が抑制された安定した塗膜表面を有する。
【００６１】
本塗膜中のケイ素原子の含有量は、本塗膜の非粘着性が向上する観点から、０．０１〜１０質量％が好ましく、０．１〜１質量％がより好ましい。
【００６２】
本塗膜の、ＪＩＳ  Ｋ  ５６００−５−４（２００９）に従って計測される鉛筆硬度は、塗膜付き基材の加工性の観点から、４Ｂ〜Ｈであり、３Ｂ〜Ｈが好ましく、２Ｂ〜Ｂがより好ましい。
【００６３】
本発明の塗膜付き基材は、含フッ素重合体と加水分解性シランまたは加水分解性シランの縮合物とを含む塗膜を有しており、上記塗膜に含まれるケイ素原子の量と、上記塗膜表面のフッ素原子とケイ素原子の量とが所定の範囲に調製されているため、耐候性と塗膜表面の安定性に優れる。特に、塗膜に無機顔料が含まれる場合には、塗膜中の無機顔料の分散が良好であり、耐候性および意匠性の長期安定性に優れる。
【実施例】
【００６４】
以下、例を挙げて本発明を詳細に説明する。ただし本発明はこれらの例に限定されない。なお、後述する表中における各成分の配合量は、質量基準を示す。また、例１〜４および６は実施例であり、例５は比較例である。【００６５】
＜含フッ素重合体の製造に使用した成分の略称＞
ＣＦ２＝ＣＦＣｌ：ＣＴＦＥ
シクロヘキサンジメタノールモノビニルエーテル：ＣＨＭＶＥ
ＣＨ２＝ＣＨＯＣＨ２−ｃｙｃｌｏＣ６Ｈ１０−ＣＨ２（ＯＣＨ２ＣＨ２）１５ＯＨ：ＣＭ−１５ＥＯＶＥ
エチルビニルエーテル：ＥＶＥ
２−エチルヘキシルビニルエーテル：２−ＥＨＶＥ
シクロヘキシルビニルエーテル：ＣＨＶＥ
界面活性剤１：ＤＫＳ  ＮＬ−１００（ポリオキシエチレンアルキルエーテル、第一工業製薬社商品名）
界面活性剤２：ＳＬＳ（ラウリル硫酸ナトリウム）【００６６】
＜加水分解性シラン＞
シラン化合物１：３−アミノプロピルトリアルコキシシランおよびイソブチルトリアルコキシシランの等量の混合物（３−アミノプロピルトリアルコキシシランおよびイソブチルトリアルコキシシランの縮合物を含む）
シラン化合物２：Ｎ−２−（アミノエチル）−３−アミノプロピルトリメトキシシランおよびヘキシルトリメトキシシランの等量の混合物
シラン化合物３：Ｎ−２−（アミノエチル）−８−アミノオクチルトリエトキシシランおよびデシルトリメトキシシランの等量の混合物
シラン化合物４：γ−アミノプロピルトリメトキシシランおよびγ−メタクリロキシプロピルトリメトキシシランの等量の混合物【００６７】
＜無機顔料＞
無機顔料：Ｄ−９１８（堺化学社商品名、酸化チタン含有量８５％の酸化チタン顔料）
＜添加剤＞
分散剤：ＢＹＫ−１９０（ビックケミージャパン社商品名）
消泡剤：デヒドラン１６２０（サンノプコ社商品名）
造膜助剤： テキサノール（イーストマンケミカルズ社商品名）
レベリング剤：ＢＹＫ−３４８（ビックケミージャパン社商品名）
増粘剤：ＡＣＲＹＳＯＬ  ＴＴ−９３５（ダウケミカル社商品名）【００６８】
［含フッ素重合体１の製造例］
オートクレーブ内に、ＣＴＦＥ（４６６ｇ）、ＣＨＭＶＥ（１５０ｇ）、ＣＭ−１５ＥＯＶＥ（２０ｇ）、２−ＥＨＶＥ（１８４ｇ）、ＣＨＶＥ（２４２ｇ）、イオン交換水（９３０ｇ）、炭酸カリウム（１．４０ｇ）、ＤＫＳ  ＮＬ−１００（４７ｇ）、およびＳＬＳ（０．９３ｇ）を撹拌下で導入して昇温し、５０℃に保持した。
次いで、オートクレーブ内に、過硫酸アンモニウムの０．４質量％水溶液（５０ｍＬ）を連続的に添加しながら２４時間重合した後、オートクレーブ内溶液をろ過し、含フッ素重合体１の粒子を含む水性分散液（含フッ素重合体１の濃度５０質量％）を得た。
含フッ素重合体１の水酸基価は４７ｍｇＫＯＨ／ｇであり、最低造膜温度は３２℃であり、含フッ素重合１体の粒子の平均粒子径は１７３ｎｍであった。
なお、含フッ素重合体が含む全単位に対する、ＣＴＦＥに基づく単位、ＣＨＭＶＥに基づく単位、ＣＭ−ＥＯＶＥに基づく単位、２−ＥＨＶＥに基づく単位、ＣＨＶＥに基づく単位の含有量は、この順に５０モル％、１１モル％、０．３モル％、１４．７モル％、２４モル％であった。【００６９】
［含フッ素重合体２の製造例］
含フッ素重合体１の製造例で用いた単量体の種類と量を、ＣＴＦＥ（５３２ｇ）、ＥＶＥ（２４９ｇ）、２−ＥＨＶＥ（１４３ｇ）、ＣＨＭＶＥ（３１ｇ）、ＣＭ−１５ＥＯＶＥ（１９ｇに変更した以外は同様にして、含フッ素重合体２の粒子を含む水性分散液２（含フッ素重合体２の濃度５０質量％）を得た。
含フッ素重合体１の水酸基価は１２ｍｇＫＯＨ／ｇであり、最低造膜温度は２６℃であり、含フッ素重合１体の粒子の平均粒子径は１５０ｎｍであった。
含フッ素重合体２が含む全単位に対する、ＣＴＦＥに基づく単位、ＥＶＥに基づく単位、２−ＥＨＶＥに基づく単位、ＣＨＭＶＥに基づく単位、ＣＭ−ＥＯＶＥに基づく単位の含有量は、この順に５０モル％、３７．７５モル％、１０モル％、２モル％、０．２５モル％であった。【００７０】
［顔料分散液の製造例]
無機顔料（７２ｇ）、分散剤（５ｇ）、消泡剤（０．５ｇ）、イオン交換水（２２．５ｇ）、およびガラスビーズ（１００ｇ）を混合し、ロッキングミルを用いて分散し、その後ガラスビーズを濾過して、顔料分散液を調製した。【００７１】
［水性塗料の製造例］
表１に記載の水性塗料の成分である、水性分散液、シラン化合物１、造膜助剤、レベリング剤、増粘剤、上記顔料分散剤およびイオン交換水を、それぞれ、表１に示される量にて混合してそれぞれ水性塗料１〜６を得た。【００７２】
［塗膜付き基材の製造例］
縦１２０ｍｍ、横６０ｍｍ、厚さ１５ｍｍのスレート板の表面に、ミラクシーラーエコ（エスケー化研社商品名）を塗布し、２５℃で２４時間乾燥させて、乾燥膜厚２０μｍの下塗り膜を有するスレート板を得た。
次いで、上記下塗り膜の表面に、各水性塗料をガラス棒にて塗布し、室温で１４日間乾燥させて、各水性塗料から形成されてなる塗膜（乾燥膜厚４０μｍ）を有するスレート板をそれぞれ得た。得られた塗膜付きスレート板をそれぞれ試験片１〜６として、後述の評価に供した。【００７３】
［評価］
上記それぞれの各水性塗料および各試験片を、以下の評価法に供して、その塗膜性能を評価した。結果を表１にまとめて示す。【００７４】
（水性塗料の貯蔵安定性）
各水性塗料を、それぞれガラス瓶に入れ、密封して５０℃にて２ヶ月静置した。２ヶ月後の水性塗料の色を目視で評価した。
Ａ：変色（黄化）が見られない。
Ｂ：わずかに変色（黄化）している。
Ｃ：変色（黄化）している。【００７５】
（塗膜の耐候性）
試験片について、下記の試験条件下、ＪＩＳ  Ｋ  ５６００−７−７（方法１）に準拠し、キセノンウェザーメーターを用いてキセノンアーク放射を行い、暴露試験を行った。ただし、試験片に対して、水の代わりに１質量％過酸化水素水を噴霧した。
＜試験条件＞
相対湿度：７０％ＲＨ、
ブラックパネル温度：５０℃、
キセノンアーク放射の放射照度：８０Ｗ／ｍ２（３００〜４００ｎｍ）、
１質量％過酸化水素水の噴霧および乾燥：噴霧時間３分−乾燥時間２分のサイクル。【００７６】
＜塗膜の光沢保持率＞
キセノンアーク放射直前の塗膜の６０°光沢度の値を１００％としたときの、キセノンアーク放射８０時間後の塗膜の６０°光沢度の値の割合を光沢保持率（単位：％）として、経時的な塗膜表面の劣化による光沢の変化の度合いを評価した。光沢保持率は、ＪＩＳ  Ｋ  ５６００−４−７：１９９９（ＩＳＯ  ２８１３：１９９４）に準拠して測定し、算出した。
Ｓ：光沢保持率６０％以上。
Ａ：光沢保持率５０％以上６０％未満。
Ｂ：光沢保持率４０％以上５０％未満。
Ｃ：光沢保持率４０％以下。【００７７】
＜塗膜の変色＞
キセノンアーク放射直前の塗膜の表面の測色の測定と、キセノンアーク放射４０時間後の含フッ素塗膜の表面の測色の測定とを、色差計（日本電色工業社製、ＳＡ４０００）を用いて行った。測定は、ＪＩＳ  Ｋ  ５６００−４−５：１９９９に準拠した。そして、ＪＩＳ  Ｋ  ５６００−４−６：１９９９に準拠して、放射前後の色差（ΔＥ）を算出し、経時的な塗膜表面の劣化による変色度合を評価した。
Ｓ：ΔＥ値１．３未満。
Ａ：ΔＥ値１．３以上１．５未満。
Ｂ：ΔＥ値１．５以上２．７未満。
Ｃ：ΔＥ値２．７以上。【００７８】
（塗膜の硬度）
ＪＩＳ  Ｋ５６００−５−４（２００９）に従って試験片の塗膜の鉛筆硬度を評価した。【００７９】
（塗膜の表面分析）
試験片の塗膜表面を、走査電子顕微鏡を用いたエネルギー分散型Ｘ線分光法にて、以下の測定条件に従って定量分析し、ケイ素原子に由来するＸ線強度に対する、フッ素原子に由来するＸ線強度の比を求め、塗膜表面におけるケイ素原子に対するフッ素原子のモル比（ＦＸ／ＳｉＸ比）に換算した。得られたＦＸ／ＳｉＸ比を、塗膜におけるＦ／Ｓｉ比と比較したところ、いずれもＦ／Ｓｉ比よりも大きかった。
＜測定条件＞
試験機：日本電子社製「ＪＳＭ−５９００ＬＶ」
加速電圧：２０ｋＶ、倍率：１０００倍
測定前処理：ＥＯＬ社製オートファインコーター「ＪＦＣ−１３００」による、２０ｍＡ、４５秒の白金コート【００８０】
【表１】
2019009416.tif 000002
【００８１】
なお、２０１７年７月７日に出願された日本特許出願２０１７−１３３７０７号の明細書、特許請求の範囲及び要約書の全内容をここに引用し、本発明の明細書の開示として、取り入れるものである。
【国際調査報告】
2019009416.tif 000003
2019009416.tif 000004